(57)【要約】【課題】困難ではない手法を用いて、ステンレス鋼の強度と耐食性とを確実に両立させることができるようにする。【解決手段】マルテンサイト系ステンレス鋼またはフェライト系ステンレス鋼を、窒素雰囲気の炉内で１０００℃以上かつ１２００℃以下の温度で２４０〜８００分保持し、そのときの炉内圧力を１×１０４〜３×１０５Ｐａとし、その後に０℃以下の温度まで冷却し、さらに、その後に４５０℃以下の温度に加熱する。フェライト系ステンレス鋼を、窒素雰囲気の炉内で１０００℃以上かつ１２００℃以下の温度で１８０〜６００分保持し、そのときの炉内圧力を１×１０４〜３×１０５Ｐａとし、その後に４５０℃以下の温度に加熱する。【選択図】図１
2019173171.tif 000002
【特許請求の範囲】
【請求項１】
マルテンサイト系ステンレス鋼またはフェライト系ステンレス鋼を、窒素雰囲気の炉内で１０００℃以上かつ１２００℃以下の温度で２４０〜８００分保持し、そのときの炉内圧力を１×１０４〜３×１０５Ｐａとし、
その後に０℃以下の温度まで冷却し、
さらに、その後に４５０℃以下の温度に加熱することを特徴とするステンレス鋼の熱処理方法。
【請求項２】
フェライト系ステンレス鋼を、窒素雰囲気の炉内で１０００℃以上かつ１２００℃以下の温度で１８０〜６００分保持し、そのときの炉内圧力を１×１０４〜３×１０５Ｐａとし、
その後に４５０℃以下の温度に加熱することを特徴とするステンレス鋼の熱処理方法。
【発明の詳細な説明】
【技術分野】
【０００１】
本発明はステンレス鋼の熱処理方法に関する。
【背景技術】
【０００２】
たとえばマルテンサイト系ステンレス鋼は、高強度であり、しかも高硬度で耐摩耗性に優れるという長所がある。しかし、他のステンレス鋼に比べて耐食性が必ずしも十分ではないという欠点がある。その対策として、特許文献１では、マルテンサイト系ステンレス鋼の表層に単体の炭素および窒素を所定量含有させてその硬度を高くするとともに、その表層における炭化物および窒化物の合計析出量をきわめて低く抑えることによって、これらを成分とするクロム化合物量を減少させて単体のクロムを増加させ、それによって耐食性の向上を図っている。
【先行技術文献】
【特許文献】
【０００３】
【特許文献１】特開２０１４−１０１９０４号公報
【発明の概要】
【発明が解決しようとする課題】
【０００４】
しかし、特許文献１に記載のレベルまで炭化物および窒化物の析出量を低減させることは、実際問題として容易ではない。特に炭化物の析出量を低減させることは困難である。
【０００５】
そこで本発明は、このような問題点を解決し、困難ではない手法を用いて、ステンレス鋼の強度と耐食性とを確実に両立させることができるようにすることを目的とする。
【課題を解決するための手段】
【０００６】
この目的を達成するため、本発明のステンレス鋼の熱処理方法は、マルテンサイト系ステンレス鋼またはフェライト系ステンレス鋼を、窒素雰囲気の炉内で１０００℃以上かつ１２００℃以下の温度で２４０〜８００分保持し、そのときの炉内圧力を１×１０４〜３×１０５Ｐａとし、その後に０℃以下の温度まで冷却し、さらに、その後に４５０℃以下の温度に加熱することを特徴とする。
【０００７】
本発明の他のステンレス鋼の熱処理方法は、フェライト系ステンレス鋼を、窒素雰囲気の炉内で１０００℃以上かつ１２００℃以下の温度で１８０〜６００分保持し、そのときの炉内圧力を１×１０４〜３×１０５Ｐａとし、その後に４５０℃以下の温度に加熱することを特徴とする。
【発明の効果】
【０００８】
本発明のステンレス鋼の熱処理方法によれば、マルテンサイト系ステンレス鋼またはフェライト系ステンレス鋼を、窒素雰囲気でしかも圧力を１×１０４〜３×１０５Ｐａとした炉内で１０００℃以上かつ１２００℃以下の温度で２４０〜８００分または１８０〜６００分保持するため、窒素がステンレス鋼の表面に固溶される。そのとき、窒素加圧雰囲気であるために窒素の固溶量を多くすることができ、また１０００℃を超える高温であるために窒素の拡散速度を高くすることができ、しかもステンレス鋼に含まれる鉄やクロムと窒素との化合物を形成させないという利点がある。
【０００９】
このため本発明によれば、ステンレス鋼がマルテンサイト系ステンレス鋼である場合には、マルテンサイト系ステンレス鋼の本来の特性である高硬度を維持しながら、その耐食性を向上させることができる。ステンレス鋼がフェライト系ステンレス鋼である場合にも、硬度などのフェライト系ステンレス鋼の本来の特性を維持したまま、その耐食性を向上させることができる。
【図面の簡単な説明】
【００１０】
【図１】本発明の実施の形態のマルテンサイト系ステンレス鋼の熱処理方法のタイムチャートを示す図である。
【図２】熱処理されたマルテンサイト系ステンレス鋼についての、表面からの深さ方向の距離と孔食電位との関係を例示する図である。
【発明を実施するための形態】
【００１１】
［高温熱処理］
本発明のステンレス鋼の熱処理方法においては、主としてステンレス鋼の硬度を高くすることを目的として、まず、ステンレス鋼の表面に窒素を固溶させる。このときに、窒化物および炭化物、すなわち、ステンレス鋼を構成するクロムと、窒素や炭素との化合物を、実質的に形成しないようにする。窒化物、炭化物が生成されると、それによる硬度の上昇は期待されるが、ステンレス鋼の特長であるところの、クロムによる不働態被膜の形成が妨げられることになり、その分だけ耐食性の低下を招くためである。窒素が固溶されていると、何らかの理由によって不働態被膜が破壊されてしまった場合でも、その固溶している窒素が不動態被膜の修復を促進することからも、素材のステンレス鋼を上回る耐食性を達成することができる。
【００１２】
ステンレス鋼の表面に窒素を固溶させる処理を行うときには、ステンレス鋼を、窒素雰囲気の炉内で１０００℃以上かつ１２００℃以下の温度で、マルテンサイト系ステンレス鋼の場合は２４０〜８００分保持し、フェライト系ステンレス鋼の場合は１８０〜６００分保持し、そのときの炉内圧力を１×１０４〜３×１０５Ｐａとする。
【００１３】
まず、処理温度について説明する。本発明のように窒素を固溶するのではなく、窒化物を形成することを目的とした一般的な窒化処理においては、その処理温度は４５０〜５７０℃程度である。上述の特許文献１の場合は一般的な温度範囲よりも高温であり、９５０〜１０５０℃での処理が行われている。これに対し本発明では、さらに高温の範囲である上述の１０００℃以上かつ１２００℃以下の温度範囲とすることが必要である。この温度範囲とすることで、上述のように窒化物、炭化物を実質的に形成することなく、もっぱら窒素を固溶させることができる。また、上記の温度範囲よりも低温で熱処理する場合と比べて、窒素の拡散速度を高くすることができ、さらに拡散層すなわち窒素が固溶している範囲を深いものとすることができる。加えて、１２００℃以下の温度範囲とすることにより、結晶粒径の粗大化を抑制することができる。この観点から、本発明においては、マルテンサイト系ステンレス鋼の場合は１０５０℃以上かつ１２００℃以下の温度範囲とすることが好ましく、１０７０℃以上かつ１２００℃以下の温度範囲とすることがさらに好ましい。また、フェライト系ステンレス鋼の場合は１０５０℃以上かつ１２００℃以下の温度範囲とすることが好ましく、１０７０℃以上かつ１２００℃以下の温度範囲とすることがさらに好ましい。
【００１４】
処理時間は、処理対象がマルテンサイト系ステンレス鋼の場合は２４０〜８００分であることが必要であり、処理対象がフェライト系ステンレス鋼の場合は１８０〜６００分であることが必要である。この範囲で、窒素が飽和状態で固溶するまでの時間を掛けることが望ましい。また、時間を掛けるほど、固溶した窒素が対象物の内部において良好に拡散する。詳細な処理時間は、この範囲内で、処理対象物の材質や、製品に必要とされる性能などに応じて変化させることになる。ただし、あまりに長時間の処理を行うと、過飽和の状態となって、窒化物が生成し始めるため、そのような事態の発生は避けなければならない。その意味で、処理対象がマルテンサイト系ステンレス鋼の場合の好ましい処理時間の範囲は、２４０分〜６００分である。特に、処理時間を６００分程度とすると、窒素の固溶状態の安定性をきわめて良好なものとすることができる。また処理対象がフェライト系ステンレス鋼の場合の好ましい処理時間の範囲は、１８０分〜４００分である。
【００１５】
高温熱処理は、真空雰囲気、すなわち処理炉内の空気を排出した雰囲気で、そこに低圧の窒素を導入することにより行う。その時の導入窒素の圧力は、１×１０４〜３×１０５Ｐａ（およそ１００ｍｂａｒ〜３０００ｍｂａｒ）とする。この範囲の窒素圧力とすることで、窒素の固溶量を大きくすることができる。しかし、窒素圧力を高くしすぎると、窒化物が生成し始める。このため、より好ましい範囲は１×１０４〜１×１０５Ｐａ（およそ１００ｍｂａｒ〜１０００ｍｂａｒ）である。場合によっては、炉内の酸素分圧を低下させることを目的として、高温での熱処理を開始した直後かつ窒素を導入する前の短い時間のみ、一時的に、１０３Ｐａ（１０ｍｂａｒ）以下の低圧状態としてもよい。
【００１６】
本発明において、ステンレス鋼の固溶処理は、ステンレス鋼に窒素を導入する処理すなわち本来の固溶処理と、それに続いて、固溶した窒素をステンレス鋼内で拡散させる拡散処理とに分けることができる。一方、処理温度、処理時間、窒素圧力の詳細は、対象となるステンレス鋼の材質、目的とする物性などによって、上記の範囲内で任意に変更することができる。一般的な傾向としては、本来の固溶処理の際には、必要量の窒素を固溶させるために、拡散処理の際に比べて窒素圧力を高くすることが好ましい。また拡散処理の際には、良好な拡散状態を達成するために、本来の固溶処理の際よりも長時間の処理とすることが好ましい。
【００１７】
処理炉の中へ窒素を導入するときには、炉内雰囲気における酸素分圧を下げた状態で炉内へ窒素を供給することが好ましい。酸素分圧が高いと、処理対象のステンレス鋼の表面が酸化してしまって、その内部へ窒素を固溶させることが困難となる。このため、炉内の真空化すなわち炉内の酸素の排出と、その後の炉内への窒素の導入とを、複数回に分けて行うと効果的である。
【００１８】
［サブゼロ処理］
ステンレス鋼がマルテンサイト系ステンレス鋼である場合には、高温での熱処理が終了したなら、その後に温度を下げたうえで、対象物を炉内から取り出す。そして、対象物を専用の設備に搬入して、０℃以下の温度で処理を行う。この処理を行うことで、対象物に所要の硬度を付与し、使用時の変寸を抑制することができる。具体的には、数十分程度の時間をかけて、炉内温度をマイナス数十℃程度まで低下させる。その後は、あまり長時間をおかずに、対象物の取り出しを行う。より詳細には、処理空間内に窒素を導入し、その圧力を１×１０５Ｐａ程度とし、たとえば温度−７５℃、時間６０分程度で処理を行う。
【００１９】
ステンレス鋼がフェライト系ステンレス鋼である場合には、高温での熱処理の後に、サブゼロ処理を省略したうえで、後述の焼戻し熱処理を行う。サブゼロ処理を省略しても、所要の性能を達成可能なためである。あるいは、フェライト系ステンレス鋼である場合においても、マルテンサイト系ステンレス鋼の場合と同様のサブゼロ処理を実施することもできる。サブゼロ処理を実施することで、後述する焼戻し熱処理を行った後の硬度を飛躍的に高めることができる。
【００２０】
［焼戻し熱処理］
サブゼロ処理が終了したなら、次に焼戻し熱処理を行う。この焼戻し熱処理を実施することによっても、ステンレス鋼の耐食性を向上させることができる。焼戻し熱処理に際しては、その処理温度を４５０℃以下とする。４５０℃を超えると、窒化物が形成されることで耐食性が低下するなどの弊害が生じる。具体的な処理温度は、処理対象物の材質や、製品に必要とされる性能などに応じて、適宜に変更することができる。処理炉は、一般的な大気炉を用いることができる。処理時間も、処理対象物の材質や、製品に必要とされる性能などに応じて、適宜に変更することができるが、一般的には数時間程度が好適である。処理後は、大気中で放冷する。
【００２１】
［処理方法のまとめ］
以上の処理をチャート化すると、図１に示すようになる。図１は、対象をマルテンサイト系ステンレス鋼としてサブゼロ処理を行う場合を示している。対象がフェライト系ステンレス鋼である場合には、サブゼロ処理が省略される場合と、同様にサブゼロ処理が実施される場合とがある。
【００２２】
［処理したステンレス鋼の物性］
本発明の方法による熱処理を施したステンレス鋼は、マルテンサイト鋼であっても、またフェライト鋼であっても、硬度と耐食性とを兼備することができる。
【００２３】
詳細には、硬度として、マルテンサイト系ステンレス鋼の場合は、マイクロビッカース硬度５００以上を達成することができ、マイクロビッカース硬度７００以上を達成することもできる。フェライト系ステンレス鋼の場合は、マイクロビッカース硬度５００以上を達成することができ、特にサブゼロ処理を併用した場合にはマイクロビッカース硬度６４０以上を達成することもできる。
【００２４】
耐食性について、マルテンサイト系ステンレス鋼の場合は、本発明の熱処理を施さない場合の孔食電位は−０．４Ｖ〜０．１Ｖ程度であるが、本発明の処理を施すことによって、これを０．１５〜０．３０Ｖ程度まで向上させることができる。すなわち、従来の熱処理方法においては、マルテンサイト系ステンレス鋼について、その硬度を向上させることはできたが、その硬度の向上と耐食性の向上とを両立させることは達成されていない。これに対し、本発明によれば、硬度の向上と、耐食性の向上とを、問題なく両立させることができる。フェライト系ステンレス鋼の場合は、本発明の熱処理を施さない場合の孔食電位は０Ｖ〜０．１５Ｖ程度であるが、本発明の処理を施すことによって、これを０．３〜０．５Ｖ程度まで向上させることができる。孔食電位は、ＪＩＳ  Ｇ０５７７：２００５  Ａ法にしたがって測定される。
【００２５】
特に本発明によれば、ステンレス鋼の最表面の耐食性に比べて、最表面から数μｍ〜１０μｍ程度の範囲の耐食性を格段に向上させることができる。図２は、表面からの距離（μｍ）と孔食電位（Ｖ）との関係の一例を示す測定結果である。その詳細は後述する。
【実施例】
【００２６】
（実施例１）
ＪＩＳ  Ｇ４３０３に規定されるＳＵＳ４２０Ｊ２マルテンサイト鋼について、処理を施した。窒素雰囲気における熱処理温度は１１００℃に設定し、昇温に際しては３００℃と８５０℃とにおいて一時的に温度保持して、段階的に１１００℃に到達させた。そして、１１００℃で２７３分間保持し、その後に室温まで降温させた。１１００℃に保った状態で、炉内の窒素圧力を本来の固溶処理のために１０４Ｐａのレベルで高圧に保った状態と、拡散処理のために１０４Ｐａのレベルで固溶処理の場合よりも低圧に保った状態とを、それぞれ所定時間ずつ持続させた。
【００２７】
その後に、−７５℃×１時間のサブゼロ処理を施し、さらに４５０℃×３時間の焼戻し処理を行った。それによって、マイクロビッカース硬度６００以上を達成することができた。孔食電位に関し、本発明の熱処理を施さない場合は０Ｖ程度であるが、これを０．１Ｖ以上に向上させることができた。
【００２８】
（実施例２）
実施例１と比べて、１１００℃で保持する時間を４３５分に変更し、また焼戻し温度を１６０℃に変更した。そして、それ以外は実施例１と同じとして、処理を行った。その結果、マイクロビッカース硬度７００以上、孔食電位０．２４Ｖ以上を達成することができた。
【００２９】
（実施例３）
実施例２と比べて、１１００℃で保持する時間を５９５分に変更した。そして、それ以外は実施例２と同じとして、処理を行った。その結果、マイクロビッカース硬度７００以上、孔食電位０．２８Ｖ以上を達成することができた。
【００３０】
図２は、実施例３により熱処理されたマルテンサイト鋼の、表面からの深さと孔食電位との関係についての測定結果を示す。図示のように、最表面の耐食性よりも、深さ方向に５μｍほど入り込んだ部分での耐食性の方が向上しており、その部分において上記の０．２８Ｖ以上の孔食電位が測定されている。
【００３１】
（実施例４）
実施例１と比べて、本来の固溶処理の際の炉内の窒素圧力を２．０×１０５Ｐａに変更した。そして、それ以外は実施例１と同じとして、処理を行った。その結果、十分な固溶処理が行われて、マイクロビッカース硬度７００以上を達成することができた。
【００３２】
（実施例５）
ＪＩＳに規定されるＳＵＳ４３０フェライト鋼について、処理を施した。窒素雰囲気における熱処理温度は１１００℃に設定し、昇温に際しては８５０℃において一時的に温度保持したうえで１１００℃に到達させた。そして、１１００℃で２１５分保持し、その後に室温まで降温させた。１１００℃に保った状態で、炉内の窒素圧力を本来の固溶処理のために１０４Ｐａのレベルで高圧に保った状態と、拡散処理のために１０４Ｐａのレベルで固溶処理の場合よりも低圧に保った状態とを、それぞれ所定時間ずつ持続させた。
【００３３】
その後に、サブゼロ処理は施さずに、４５０℃×３時間の焼き戻し処理を行った。それによって、マイクロビッカース硬度６００以上を達成することができた。孔食電位に関し、本発明の熱処理を施さない場合は０Ｖ程度であるが、これを０．１Ｖ以上に向上させることができた。
【００３４】
（実施例６）
実施例５と比べて、熱処理温度を１１５０℃に変更した。そして、それ以外は実施例５と同じとして、処理を行った。その結果、対象フェライト鋼の表面マイクロビッカース硬度６５０以上を達成することができた。
【００３５】
（実施例７）
実施例５と比べて、処理時間を３３５分に変更した。そして、それ以外は実施例５と同じとして、処理を行った。その結果、実施例５と比べて処理時間を長くしたことで、その分だけ十分な拡散処理を行うことが可能であった。対象フェライト鋼の表面マイクロビッカース硬度５００以上を達成することができた。孔食電位は、実施例５の０．３Ｖを０．４７Ｖ以上に向上させることができた。
【００３６】
（実施例８）
本来の固溶処理の際の炉内の窒素圧力を実施例６と比べて低く設定した。そして、それ以外は実施例６と同じとして、処理を行った。その結果、十分な固溶処理が行われて、マイクロビッカース硬度６００以上を達成することができた。
【００３７】
（実施例９）
実施例５と比べて、熱処理温度を１２００℃に変更した。そして、それ以外は実施例５と同じとして、処理を行った。その結果、マイクロビッカース硬度６５０以上を達成することができた。
【００３８】
（実施例１０）
ＪＩＳに規定されるＳＵＳ４３０フェライト鋼について、処理を施した。窒素雰囲気における熱処理温度は１１００℃に設定し、昇温に際しては３００℃と８５０℃とにおいて一時的に温度保持したうえで１１００℃に到達させた。そして、１１００℃で３３５分保持し、その後に室温まで降温させた。１１００℃に保った状態で、炉内の窒素圧力を本来の固溶処理のために１０４Ｐａのレベルで高圧に保った状態と、拡散処理のために１０４Ｐａのレベルで固溶処理の場合よりも低圧に保った状態とを、それぞれ所定時間ずつ持続させた。
【００３９】
その後に、−７５℃×１時間のサブゼロ処理を施し、さらに１６０℃×３時間の焼戻し処理を行った。それによって、マイクロビッカース硬度６４０を達成することができた。孔食電位は０．４４Ｖ以上に向上させることができた。
【図１】
2019173171.tif 000003
【図２】
2019173171.tif 000004